【手続補正書】
【提出日】平成15年9月25日(2003.9.25)
【手続補正１】
【補正対象書類名】明細書
【補正対象項目名】特許請求の範囲
【補正方法】変更
【補正の内容】
【特許請求の範囲】
【請求項１】
針を差し込む部分で、重量平均分子量で１５０，０００以上のスチレン・共役ジェンブロック共重合体の水素添加物であり、前記共役ジェンがイソプレン、ブタジエンから選択される１種以上で構成されるスチレン系エラストマである熱可塑性合成樹脂弾性体をベースポリマーとして作られ、かつ硬さがＪＩＳのＡ硬度で２０〜８０，かつ厚さが２〜８ｍｍの範囲内である針刺部分と、
前記針刺部分の材料より剛性が高く、前記針が前記針刺部分を刺すときの応力が外部に伝播することを防止し、前記針刺部分を区画するための外周部分を有した熱可塑性合成樹脂で構成された止栓本体とからなり、
前記針刺部分と前記止栓本体とが熱融着されている熱融着部とを有する針刺し止栓であって、
成形された前記針刺部分を加熱することにより内部応力を取り除くための熱処理を行い、この熱処理された前記針刺部分を射出成形金型に挿入し、前記射出成形金型と前記針刺部分とで区画されるキャビティに、熱可塑性合成樹脂の溶融樹脂を射出圧力５９ＭＰａ以上で射出して前記止栓本体を成形し、前記針刺部分と前記止栓本体との熱融着部を前記射出成形金型内で熱融着させることにより構成したものであることを特徴とする針刺し止栓。
【請求項２】
請求項１に記載の針刺し止栓において、
前記熱処理は、加熱空気が８０〜１２０℃の温度であり、３０分から１２時間の範囲の条件によって行われることを特徴とする針刺し止栓。
【請求項３】
請求項１又は２項に記載の針刺し止栓において、
前記熱可塑性合成樹脂弾性体は、重量平均分子量で２７０，０００から４００，０００のスチレン・共役ジェンブロック共重合体の水素添加物であり、前記共役ジェンがイソプレン、ブタジエンから選択される１種以上で構成されるスチレン系エラストマである
ことを特徴とする針刺し止栓。
【請求項４】
請求項１又は２項に記載の針刺し止栓において、
前記熱可塑性合成樹脂弾性体は、重量平均分子量で２７０，０００から４００，０００のスチレン・共役ジェンブロック共重合体の水素添加物であり、前記共役ジェンがスチレン・イソプレン・ブタジエン・スチレンブロック共重合体の水素添加物である
ことを特徴とする針刺し止栓。
【請求項５】
請求項４に記載の針刺し止栓において、
前記針刺部分は、前記スチレン・イソプレン・ブタジエン・スチレンブロック共重合体の水素添加物、パラフィン系オイル、及びポリオレフィン系樹脂とが混合されたものである
ことを特徴とする針刺し止栓。
【請求項６】
請求項４に記載の針刺し止栓において、
前記熱可塑性合成樹脂は、ポリプロピレン、ポリエチレンから選択される１種以上である
ことを特徴とする針刺し止栓。
【請求項７】
針を差し込む部分で、重量平均分子量で１５０，０００以上のスチレン・共役ジェンブロック共重合体の水素添加物であり、前記共役ジェンがイソプレン、ブタジエンから選択される１種以上で構成されるスチレン系エラストマである熱可塑性合成樹脂弾性体をベースポリマーとして作られ、かつ硬さがＪＩＳのＡ硬度で２０〜８０，かつ厚さが２〜８ｍｍの範囲内である針刺部分と、
前記針刺部分の材料より剛性が高く、前記針が前記針刺部分を刺すときの応力が外部に伝播することを防止し、前記針刺部分を区画するための外周部分を有した熱可塑性合成樹脂で構成された止栓本体と、
前記針刺部分と前記止栓本体とが熱融着されている熱融着部とを有して製造される針刺し止栓の製造方法であって、
成形された前記針刺部分を加熱することにより内部応力を取り除くための熱処理を行い、この熱処理された前記針刺部分を射出成形金型に挿入し、前記射出成形金型と前記針刺部分とで区画されるキャビティに、熱可塑性合成樹脂の溶融樹脂を射出圧力５９ＭＰａ以上で射出して前記止栓本体を成形し、前記針刺部分と前記止栓本体との熱融着部を前記射出成形金型内熱融着させて製造することを特徴とする針刺し止栓の製造方法。
【請求項８】
請求項７に記載の針刺し止栓の製造方法において、
前記熱処理は、８０〜１２０℃の温度で、３０分から１２時間の範囲の条件によって行われることを特徴とする針刺し止栓の製造方法。
【請求項９】
請求項７又は８項に記載の針刺し止栓の製造方法において、
前記針刺部分を構成する前記熱可塑性合成樹脂弾性体は、重量平均分子量で２７０，０００から４００，０００のスチレン・共役ジェンブロック共重合体の水素添加物であり、前記共役ジェンがイソプレン、ブタジエンから選択される１種以上で構成されるスチレン系エラストマである
ことを特徴とする針刺し止栓の製造方法。
【請求項１０】
請求項７又は８項に記載の針刺し止栓の製造方法において、
前記針刺部分を構成する前記熱可塑性合成樹脂弾性体は、重量平均分子量で２７０，０００から４００，０００のスチレン・イソプレン・ブタジエン・スチレンブロック共重合体の水素添加物のスチレン系エラストマである
ことを特徴とする針刺し止栓の製造方法。
【請求項１１】
請求項１０に記載の針刺し止栓の製造方法において、
前記止栓本体を構成する前記熱可塑性合成樹脂は、ポリプロピレン、ポリエチレンから選択される１種以上である
ことを特徴とする針刺し止栓の製造方法。
【請求項１２】
請求項１０に記載の針刺し止栓の製造方法において、
前記針刺部分は、前記スチレン・イソプレン・ブタジエン・スチレンブロック共重合体の水素添加物、パラフィン系オイル、及びポリオレフィン系樹脂とが混合されたものである
ことを特徴とする針刺し止栓の製造方法。
【手続補正２】
【補正対象書類名】明細書
【補正対象項目名】０００８
【補正方法】変更
【補正の内容】
【０００８】
［針刺部分の熱可塑性合成樹脂弾性体］
前記針刺部分を構成しベースポリマーである前記熱可塑性合成樹脂弾性体は、重量平均分子量で２７０，０００〜４００，０００のスチレン・共役ジェンブロック共重合体の水素添加物であり、前記共役ジェンがイソプレン、ブタジエンから選択される１種以上で構成されるスチレン系エラストマが良い。
前記熱可塑性合成樹脂弾性体は、重量平均分子量で２７０，０００〜４００，０００のスチレン系エラストマーであり、成形性、外観の観点から一般的に他の用途に用いられるスチレン系エラストマーの分子量は、７０，０００〜１２０，０００程度であることから考えると、このエラストマーの分子量は、かなりの高分子量である。


【手続補正３】
【補正対象書類名】明細書
【補正対象項目名】００１８
【補正方法】変更
【補正の内容】
【００１８】
針刺し止栓５の針刺部分１１と止栓本体１０とは、異種の合成樹脂材料が用いられ、針刺部分１１は止栓本体１０の内部に配置固定されている。針刺部分１１は、止栓本体１０の中心部分に位置している。これらは、後記するインサート異材質射出成形により一体成形される。止栓本体１０は、ポリプロピレン（ＰＰ）、ポリエチレン（ＰＥ）等の機械的強度を有する熱可塑性合成樹脂で作られている。


【手続補正４】
【補正対象書類名】明細書
【補正対象項目名】００１９
【補正方法】変更
【補正の内容】
【００１９】
ただし、針刺部分１１の材料として、後述するようにスチレン系エラストマーが好ましいが、この材料に止栓本体１０が熱融着させるには、ポリプロピレン（ＰＰ）、ポリエチレン（ＰＥ）が好ましい。針刺部分１１の材料としては、各種熱可塑性合成樹脂弾性体を使用する熱可塑性合成樹脂弾性体としては、熱可塑性合成樹脂よりも硬度が低いＪＩＳのＡ硬度２０〜６５度のオレフィン系エラストマ、スチレン系エラストマ等から任意に１種以上選択し、単独、又は混合して使用する。好ましくは、スチレン系エラストマーのうちで水素添加物が良い。